(57)【要約】【課題】接着強度、特に接着直後の接着性（初期接着強度）を高めたポリエチレンテレフタレート樹脂用接着剤を提供する。【解決手段】ケトン系溶剤と芳香族系溶剤とを均一に混合したポリエチレンテレフタレート樹脂用接着剤とする。そして、ケトン系溶剤として２種類を、芳香族系溶剤として１種類を用いることが好ましい。また、その混合割合は、ケトン系溶剤を５０〜８０容量％、芳香族系溶剤を５０〜２０容量％とする。芳香族系溶剤ケトン系溶剤で、接着強度と接着面の透明性と接着界面への浸透性を高め、芳香族系溶剤で接着時間の短縮を行う。【選択図】なし【特許請求の範囲】
【請求項１】
ケトン系溶剤と芳香族系溶剤とを均一に混合して成ることを特徴とするポリエチレンテレフタレート樹脂用接着剤。
【請求項２】
２種類のケトン系溶剤と１種類の芳香族系溶剤とからなることを特徴とする請求項１に記載のポリエチレンテレフタレート樹脂用接着剤。
【請求項３】
ケトン系溶剤がアセトン、メチルエチルケトン、メチルイソブチルケトン、シクロヘキサノンのいずれかから選ばれ、芳香族系溶剤がキシレン、トルエン、ベンゼン、フェノールのいずれかから選ばれることを特徴とする請求項１又は請求項２に記載のポリエチレンテレフタレート樹脂用接着剤。
【請求項４】
ケトン系溶剤を５０〜８０容量％、芳香族系溶剤を５０〜２０容量％均一に混合してなることを特徴とする請求項１ないし請求項３のいずれかに記載のポリエチレンテレフタレート樹脂用接着剤。
【請求項５】
ケトン系溶剤がアセトンとメチルエチルケトンであり、芳香族系溶剤がトルエンであることを特徴とする請求項１ないし請求項４のいずれかに記載のポリエチレンテレフタレート樹脂用接着剤。
【請求項６】
アセトンを４０〜６０容量％、メチルエチルケトンを１０〜２０容量％、トルエンを５０〜２０容量％均一に混合してなることを特徴とする請求項５に記載のポリエチレンテレフタレート樹脂用接着剤。
【請求項７】
ポリエチレンテレフタレート樹脂が、ジカルボン酸とエチレングリコールと１，４−シクロヘキサンジメタノールとからなる非晶質共重合体であることを特徴とする請求項１ないし請求項６のいずれかに記載のポリエチレンテレフタレート樹脂用接着剤。
【発明の詳細な説明】
【技術分野】
【０００１】
本発明は、ポリエチレンテレフタレート樹脂用接着剤に関し、より詳しくは、非晶質ポリエチレンテレフタレート樹脂同士の初期接着強度を高めたポリエチレンテレフタレート樹脂用接着剤に関する。
【背景技術】
【０００２】
ポリエチレンテレフタレート樹脂はジカルボン酸とグリコールとを重合させたもので、透光性に富み、燃焼したときに有害なガスを発生することがないため、近年、広告用素材、雑貨用素材、医療・食品用素材、さらには工業用素材にまで用途が広がり、種々の形状に二次加工されて使用されている。この樹脂のなかで、特にグリコールとしてエチレングリコールと１，４−シクロヘキサンジメタノールとを用いた非晶質ポリエチレンテレフタレート共重合体は、製造時に徐冷しても透明樹脂板とすることができ、得られた透明樹脂板は冷間で折り曲げても白化しないので、透明シートや透明板としての用途も拡大している。
【０００３】
上記樹脂板は、折り曲げによる他に、接着剤を用いた接着加工によっても、用途に適した形状に二次加工されている。このような接着剤として、エーテル系、ケトン系、エステル系、アミド系、ハロゲン系などの溶剤を用いたものが知られている（特許文献１）。さらに、該文献１の問題点である接着面の白化を抑制するために、ケトン系溶剤とアルコールとを混合した接着剤も知られている（特許文献２）。さらに、接着強度を高め且つ接着面の白化を抑制するために、メチルエチルケトンとこれより高沸点のケトン系溶剤を混合した接着剤も知られている（特許文献３）。
【特許文献１】特開平５−１１７４１３号公報
【特許文献２】特開平８−３１１４２１号公報
【特許文献３】特開２０００−８０１７号公報
【発明の開示】
【発明が解決しようとする課題】
【０００４】
しかし、特許文献１のように、１種類のみの溶剤を用いた接着剤は、ポリエチレンテレフタレート樹脂の溶解性（接着性）、浸透性、接着面の透明性などを十分に満たすことはできず、ポリエチレンテレフタレート樹脂用接着剤としては使用できなかった。また、特許文献２のように、ケトン系溶剤とアルコールとを混合した接着剤は、接着強度が不十分であり、実用性のある接着強度にまで高めることができなかった。さらに、特許文献３のように、低沸点と高沸点のケトン系溶剤を混合した接着剤は、接着直後の強度が弱く、接着加工体を接着直後に移動させることができず、接着面をしばらく手などで押さえておく必要があるため、接着作業性に劣っていた。
【０００５】
本発明は、このような従来の問題に鑑み、溶剤の取捨選択、組合せを種々行なうことにより、接着強度、特に接着直後の接着性（初期接着強度）を高めたポリエチレンテレフタレート樹脂用接着剤を提供することを解決課題としている。
【課題を解決するための手段】
【０００６】
上記の課題を解決するため、本発明のポリエチレンテレフタレート樹脂用接着剤は、ケトン系溶剤と芳香族系溶剤とを均一に混合して成ることを特徴とするものである。
【０００７】
本発明の上記接着剤において、２種類のケトン系溶剤と１種類の芳香族系溶剤とからなることが好ましく、このケトン系溶剤としてアセトン、メチルエチルケトン、メチルイソブチルケトン、シクロヘキサノンのいずれかが、また芳香族系溶剤としてはキシレン、トルエン、ベンゼン、フェノールのいずれかが好ましく用いられ、特に、ケトン系溶剤としてアセトンとメチルエチルケトンを、芳香族系溶剤としてトルエンを用いることが望ましい。
【０００８】
また、ケトン系溶剤を５０〜８０容量％、芳香族系溶剤を５０〜２０容量％均一に混合してなることが好ましく、溶剤がアセトンとメチルエチルケトンとトルエンである場合は、それらを４０〜６０容量％、１０〜２０容量％、５０〜２０容量％均一に混合してなることが望ましい。
【０００９】
これらの接着剤で接着させるポリエチレンテレフタレート樹脂としては、ジカルボン酸とエチレングリコールと１，４−シクロヘキサンジメタノールとからなる非晶質共重合体であることが望ましい。
【発明の効果】
【００１０】
本発明のポリエチレンテレフタレート樹脂用接着剤は、ケトン系溶剤と芳香族系溶剤からなるので、これらの溶剤が相互に作用して接着直後の接着性（初期接着強度）を高めることができる。そのため、樹脂体同士を接着した直後であっても接着面がずれたり剥離することが少ないので、接着直後であっても接着加工体を治具等で保持する必要がないし、接着加工体を移動したり、即座に次の接着を行なうことができ、接着作業性を高め生産効率を飛躍的に高めることができる。また、接着面の透明性も良好で、透明ポリエチレンテレフタレート、特にジカルボン酸とエチレングリコールと１，４−シクロヘキサンジメタノールとからなる透明非晶質共重合体の透明樹脂体同士を接着しても、透明性を維持できる。
【００１１】
また、２種類のケトン系溶剤と１種類の芳香族系溶剤とを均一に混合させた接着剤は、接着直後の接着性（初期接着強度）が更に良好となるうえ、更にしばらくした後の接着強度も良好であるので、接着作業性を更に良好なものにすることができる。そして、２種類のケトン系溶剤を使用することで、ポリエチレンテレフタレート樹脂の溶解性、接着強度、透明性などを調整でき、バランスの取れた接着剤とすることができる。
【００１２】
また、ケトン系溶剤を５０〜８０容量％、芳香族系溶剤を５０〜２０容量％均一に混合されていると、バランスよく配合され、接着直後は勿論のこと、しばらくした後の接着強度も良好になる。
【００１３】
また、ケトン系溶剤がアセトンとメチルエチルケトンであり、芳香族溶剤がトルエンであって、アセトンを４０〜６０容量％、メチルエチルケトンを１０〜２０容量％、トルエンを５０〜２０容量％均一に混合させると、メチルエチルケトンにより主にポリエチレンテレフタレート樹脂を溶解して接着強度を向上させ，アセトンにより主に接着面の透明性、接着界面への浸透性を向上させ、トルエンにより主に接着時間の短縮を行い接着直後の接着性（初期接着強度）を良好にすることができる。
【発明を実施するための最良の形態】
【００１４】
本発明の接着剤で接着されるポリエチレンテレフタレート樹脂は、ジカルボン酸とグリコールとを重合させた樹脂であり、テレフタル酸とエチレングリコールとを重合させた結晶性ポリエチレンテレフタレート、テレフタル酸とエチレングリコールと１，４−シクロヘキサンジメタノールとを共重合させた非晶質ポリエチレンテレフタレート、特にグリコール成分として１，４−シクロヘキサンジメタノールの１モルに対してエチレングリコールを１．５〜４モルとした非晶質ポリエチレンテレフタレートが好ましく用いられる。これらの樹脂の中で、非晶質ポリエチレンテレフタレートは急冷することなく徐冷することによっても透明性を有する板材などの樹脂体を製造することができるので、製造が容易で好ましく用いられる。
【００１５】
本発明のポリエチレンテレフタレート樹脂（以下ＰＥＴという）用接着剤は、ケトン系溶剤と芳香族系溶剤とを均一に混合してなるものである。この接着剤は、上記のＰＥＴよりなる樹脂体同士、特に透明非晶質ＰＥＴ同士を接着すると、接着面の透明性を余り低下させないので著しい効果を発揮する。
【００１６】
本発明で使用するケトン系溶剤としては、アセトン、メチルエチルケトン、メチルイソブチルケトン、シクロヘキサノンなどが使用される。このケトン系溶剤はその1種類を選択して使用してもよいが、２種類の溶剤を選択し使用することが好ましい。２種類のケトン系溶剤を使用すると、低沸点のケトン系溶剤が接着界面への浸透性と接着面の透明性を良好にし、高沸点のケトン系溶剤がＰＥＴを溶解して接着強度を向上させる作用をなす。この２種類の組合せのなかで、アセトンとメチルエチルケトンとの２種類を使用することが、上記各作用が顕著になされるので最も好ましい。
【００１７】
一方、芳香族系溶剤としては、キシレン、トルエン、ベンゼン、フェノールなどが使用され、これらの中から１種類が選択されることが好ましい。これらの中でも、トルエンは接着直後の接着性（初期接着強度）を向上させることができるので好ましく用いられる。
【００１８】
上記低沸点ケトン系溶剤と高沸点ケトン系溶剤と芳香族系溶剤との混合割合は、アセトンなどの低沸点ケトン系溶剤を４０〜６０容量％、メチルエチルケトンなどの高沸点ケトン系溶剤を１０〜２０容量％、トルエンなどの芳香族系溶剤を５０〜２０容量％とすることが好ましく、これらの３つの溶剤が均一に混合して使用される。低沸点ケトン系溶剤を多くすると、接着界面への浸透性と透明性が良好になるが、初期接着強度を得るまでの時間は長くなる傾向になる。一方、高沸点ケトン系溶剤を多くすると、固化後の接着強度は良好になるが、初期接着強度は弱くなるし、接着面の透明性も悪くなる傾向になる。さらに、芳香族系溶剤を多くすると、接着直後の接着性（初期接着強度）は良好になるが、固化後の接着強度は弱くなるし、接着面の透明性も悪くなる傾向になる。このため、この３つの溶剤の配合量を適宜選択することにより、一番必要とする性能を発揮させることができるのであるが、上記の配合割合にすることにより、接着直後の接着性（初期接着強度）と固化後の接着強度と接着面の透明性とを兼備した接着剤とすることができるのである。
【００１９】
以下実施例に基づいて具体的に説明する。
【００２０】
（実施例１）
イーストマンケミカル社製の非晶質ポリエチレンテレフタレート樹脂「ＳＰＥＣＴＡＲ」を用いて、厚さ２ｍｍと５ｍｍの透明ＰＥＴ板Ａ、Ｂを溶融成形した。一方、ケトン系溶剤であるアセトンを４５容量％、メチルエチルケトンを１５容量％、芳香族系溶剤であるトルエンを４０容量％均一に混合して接着剤を調整した。この接着剤を用いて、上記透明ＰＥＴ板Ａと透明ＰＥＴ板Ｂとを接着し、接着直後の接着性（初期接着性）、１日経過後の接着強度、接着面の透明性、接着剤の浸透性を以下の方法で調べた。
【００２１】
接着直後の接着性（初期接着性）は、図１に示す試験方法を用いて調べた。即ち、厚さ５ｍｍのＰＥＴ板Ａを１００ｍｍ×１００ｍｍの大きさに切断すると共に、厚さ２ｍｍのＰＥＴ板Ｂを５０ｍｍ×５０ｍｍの大きさに切断した。そして、ＰＥＴ板Ａを垂直に立てた後、ＰＥＴ板Ｂの端面Ｂ１をＰＥＴ板Ａの表面に当てると共に、直角支持具ＣでＰＥＴ板Ａに対して直角に支持し、更にＰＥＴ板Ｂの他の端面Ｂ２（ＰＥＴ板Ａに当てた端面Ｂ１の反対端面）の端部上面に分銅Ｗを載置した。その後、上記接着剤をＰＥＴ板Ａ表面とＰＥＴ板Ｂの端面Ｂ１との界面に、全面に気泡無く浸透する分量を注射器と注射針を使用して注入し、直ちに手でＰＥＴ板Ｂを押して端面Ｂ１をＰＥＴ板Ａ表面に圧着し、指定時間経過後に直角支持具Ｃを取り外し、ＰＥＴ板Ｂが落下するか否かを調べた。そして、指定時間を１秒、２秒、３秒、４秒、５秒と変え、さらに分銅Ｗを１０ｇ、２０ｇ、５０ｇと変えて、各条件下で各５回テストし、ＰＥＴ板Ｂが落下した回数を比較した。その結果を表１に記載する。
【００２２】
さらに、１日経過後の接着強度を次の方法で調べた。上記の接着直後の接着性のテストにおいて、分銅Ｗを載置せずにＰＥＴ板Ａの表面にＰＥＴ板Ｂの端面Ｂ１を同様に接着した。この接着体を１日放置した後、引張試験機（島津製作所社製のオートグラフ(ＩＳ−２０００)）を用いて、接着面の引張り強度を測定した。その結果を表１に併記する。
【００２３】
さらに、接着面の透明性は、厚さ２ｍｍのＰＥＴ板Ｂを５０ｍｍ×５０ｍｍの大きさに切断し、この２枚のＰＥＴ板Ｂ、Ｂを重ね合せて、その間の界面に約０．２ｍｌの接着剤を流し込んだ。接着後１日経過した接着体のヘーズをスガ試験機社製のヘイズメーターにて測定した。その結果を表１に併記する。
【００２４】
さらに、上記接着面の透明性を調べる際に、接着剤の浸透性も同時に評価し、その結果を表１に併記する。浸透性が非常に良いものには◎を、良いものには○を、普通のものには△を、悪いものには×を付する。
【００２５】
さらに、上記の方法で測定乃至評価した接着直後の接着性、１日経過後の接着強度、接着面の透明性、接着剤の浸透性を総合した結果を判断し、総合評価として表１に併記する。総合評価で、作業性が非常に良いものには◎を、良いものには○を、普通のものには△を、悪いものには×を付する。
【００２６】
（実施例２）
アセトンを５０容量％、メチルエチルケトンを２０容量％、トルエンを３０容量％均一に混合した接着剤を調整した。この接着剤を用いて、実施例１と同様に透明ＰＥＴ板Ａ、Ｂの接着直後の接着性（但し、分銅Ｗは５０ｇの１種類のみ）、１日経過後の接着強度、接着面の透明性、接着剤の浸透性を調べた。その結果を表１に併記すると共に、総合評価も示した。
【００２７】
（実施例３）
メチルエチルケトンを７０容量％、トルエンを３０容量％均一に混合した接着剤を調整した。この接着剤を用いて、実施例１と同様に、透明ＰＥＴ板Ａ、Ｂの接着直後の接着性（但し、分銅Ｗは５０ｇの１種類のみ）、１日経過後の接着強度、接着面の透明性、接着剤の浸透性を調べた。その結果を表１に併記すると共に、総合評価も示した。
【００２８】
（比較例１）
メチルエチルケトンを７０容量％、ハロゲン系溶剤である塩化メチレンを３０容量％均一に混合した接着剤を調整した。この接着剤を用いて、実施例１と同様に、透明ＰＥＴ板Ａ、Ｂの接着直後の接着性、１日経過後の接着強度、接着面の透明性、接着剤の浸透性を調べた。その結果を表１に併記すると共に、総合評価も示した。
【００２９】
（比較例２）
メチルエチルケトンを８０容量％、アルコール系溶剤であるメタノールを２０容量％均一に混合した接着剤を調整した。この接着剤を用いて、実施例１と同様に、透明ＰＥＴ板Ａ、Ｂの接着直後の接着性（但し、分銅Ｗは５０ｇの１種類のみ）、１日経過後の接着強度、接着面の透明性、接着剤の浸透性を調べた。その結果を表１に併記すると共に、総合評価も示した。
【００３０】
（比較例３）
アセトン３０容量％、メチルエチルケトンを７０容量％均一に混合した接着剤を調整した。この接着剤を用いて、実施例１と同様に、透明ＰＥＴ板Ａ、Ｂの接着直後の接着性（但し、分銅Ｗは５０ｇの１種類のみ）、１日経過後の接着強度、接着面の透明性、接着剤の浸透性を調べた。その結果を表１に併記すると共に総合評価も示した。
【００３１】
（比較例４）
ハロゲン系溶剤である塩化メチレンのみによる接着剤を調整した。この接着剤を用いて、実施例１と同様に、透明ＰＥＴ板Ａ、Ｂの接着直後の接着性（但し、分銅Ｗは５０ｇの１種類のみ）、１日経過後の接着強度、接着面の透明性、接着剤の浸透性を調べた。その結果を表１に併記すると共に、総合評価も示した。
【００３２】
【表１】
2006028230.tif 000002
【００３３】
この表１からわかるように、実施例１は、分銅が１０ｇでは１秒後であっても全く落下せず、２０ｇでは１秒後に１個落下するが２秒後では落下せず、５０ｇになると２秒後に２個落下するが３秒後では全く落下しないことがわかった。これに対し、比較例１は、分銅が１０ｇでは１秒後であっても全く落下しないが、２０ｇになると１秒後で４個落下し２秒後では２個落下し、落下しなくなるには４秒経過する必要があり、更に５０ｇになると落下しなくなるには５秒経過する必要があり、また各経過秒における落下個数も実施例１に比べて多くなっていることがわかる。このことより、実施例１は比較例１に比べて接着直後の接着性に優れていることがわかる。
【００３４】
そして、各実施例と各比較例の分銅が５０ｇの場合を比べると、各実施例は４秒経過すると全て落下しなくなり、初期接着性に優れていることがわかる。一方、各比較例は落下しなくなるまでには５秒以上が必要であり、比較例２、３、４では５秒経過しても一部が落下しており、いずれの比較例であっても初期接着性が各実施例に比べて劣っていることがわかる。そして、初期接着性に優れる各実施例のうちでも、特に実施例１，２のアセトンとメチルエチルケトンとトルエンの３種類の溶剤からなる接着剤は、メチルエチルケトンとトルエンの２種類の溶剤からなる実施例３の接着剤に比べても初期接着性に優れていることがわかるし、接着強度においても優れていることがわかる。このことより、３種類の溶剤からなる接着剤が２種類の溶剤からなる接着剤より優れていることがわかる。
【００３５】
また、１日経過後の接着強度は、各実施例は約４５０Ｎ以上の引張強度を有して比較例２、３、４より優れており、実用的な接着強度を有していることがわかる。そして、前記の如く、アセトンとメチルエチルケトンとトルエンからなる接着剤（実施例１，２）がメチルエチルケトンとトルエンからなる接着剤（実施例３）に比べて約５０Ｎ及び１１０Ｎも高く、接着強度にも優れていることがわかる。
【００３６】
また、接着面の透明性（ヘーズ）については、各実施例は８〜１８％の範囲にあるので、接着面の透明性も維持していることがわかる。さらに、接着剤の浸透性においても各実施例は良好であることがわかった。
【００３７】
上記の如く、各実施例は初期接着性、接着強度、接着面の透明性、浸透性において実用的な範囲の性能を有していて、特に初期接着性において優れていて接着作業性が良好であることがわかる。
【図面の簡単な説明】
【００３８】
【図１】接着剤の接着直後の接着性を調べる試験方法を示す説明図である。
【符号の説明】
【００３９】
Ａ    厚さ５ｍｍのポリエチレンテレフタレート樹脂板
Ｂ    厚さ２ｍｍのポリエチレンテレフタレート樹脂板
Ｂ１  厚さ２ｍｍのポリエチレンテレフタレート樹脂板の端面
Ｂ２  厚さ２ｍｍのポリエチレンテレフタレート樹脂板の反対端面
Ｃ    直角支持具
Ｗ    分銅
【図１】
2006028230.tif 000003